(57)【要約】【課題】用いる樹脂組成物の流動性、耐熱性、寸法安定性、その樹脂組成物を成形してなるコネクターの機械的強度を一定の水準以上に保ち、靭性、低ソリ性を大幅に向上したコネクターを提供する。【解決手段】（Ｉ）６−ヒドロキシ−２−ナフトエ酸（ＨＮＡ）と、（ＩＩ）テレフタル酸（ＴＡ）と、（ＩＩＩ）４，４’−ジヒドロキシビフェニルと、（ＩＶ）４−ヒドロキシ安息香酸（ＨＢＡ）と、を特定の割合で含む（Ａ）液晶性樹脂と、（Ｂ）繊維状充填剤と、（Ｃ）板状充填剤と、を成形する。【選択図】なし【特許請求の範囲】
【請求項１】
（Ａ）必須の構成成分として下記一般式（Ｉ），（ＩＩ），（ＩＩＩ），（ＩＶ）で表される構成単位を含み、全構成単位に対して（Ｉ）の構成単位が４３モル％から５０モル％、（ＩＩ）の構成単位が２１．５モル％から２７モル％、（ＩＩＩ）の構成単位が２１．５モル％から２７モル％、（ＩＶ）の構成単位が３モル％から７モル％であり、ＩＳＯ−７５−１．２に準拠して測定した荷重たわみ温度が２５０℃以上の液晶性樹脂と、
（Ｂ）質量平均長さが、２００μｍ以下である繊維状充填剤と、
（Ｃ）板状充填剤と、を含有する溶融粘度が２０Ｐａ・ｓから５０Ｐａ・ｓである樹脂組成物を成形してなるコネクター。
【化１】
2010037364.tif 000007
（ここで、Ａｒ１は２，６−ナフタレン、Ａｒ２は１，２−フェニレン、１，３−フェニレン及び１，４−フェニレンから選ばれる１種若しくは２種以上、Ａｒ３は１，３−フェニレン、１，４−フェニレン、あるいはパラ位でつながるフェニレン数２以上の化合物の残基の少なくとも１種、Ａｒ４は１，４−フェニレンである。）
【請求項２】
ＩＳＯ１７８に準拠して測定した曲げひずみが、３％以上である請求項１に記載のコネクター。
【請求項３】
前記樹脂組成物中における、前記繊維状充填剤の含有量が、１０質量％から２５質量％であり、前記板状充填剤の含有量が１５質量％から３５質量％である請求項１又は２に記載のコネクター。
【請求項４】
前記繊維状充填剤が、ガラス繊維であり、
前記板状充填剤が、マイカ及び／又はタルクである請求項１から３のいずれかに記載のコネクター。
【発明の詳細な説明】
【技術分野】
【０００１】
本発明は、特定の液晶性樹脂を含む樹脂組成物を成形してなるコネクターに関する。
【背景技術】
【０００２】
近年のエレクトロニクス機器の高性能化に伴う、コネクターの高耐熱化（実装技術による生産性向上）、高密度化（多芯化）、小型化という時代の要請もあり、液晶性樹脂はコネクターに多く採用されている。
【０００３】
最近では、電気部品等の小型化、軽量化がさらに進み、それに合わせてコネクターも軽薄短小化がさらに進んでいる。特に、電子部品に用いられるコネクターにおいては、高密度化〈多芯化〉、小型化による薄肉化と狭ピッチ化が進んでいる。その結果、コネクターを成形するための液晶性樹脂組成物は、高い流動性、成形後の耐熱性、寸法安定性、高強度特性が要求されている。また、コネクターの薄肉化、狭ピッチ化に伴いピッチ間の樹脂肉厚が薄くなるため、金属端子を圧入する際の衝撃やひずみによりコネクターのピッチ間の樹脂部分に亀裂が入ったり、破壊されたりする問題が生じている。また、亀裂まで至らなかった場合でも、表面実装するためのリフロー加熱中に残留応力が開放されることによるひずみにより、亀裂、破壊が生じる場合がある。そのため、コネクター設計上、制約を受けているのが現状である。したがって、その問題点を解決するため、高い流動性、成形後の耐熱性、寸法安定性、高強度特性のみならず、成形後のコネクターが高い靭性を持つことも要求されるようになってきている。
【０００４】
上記のような、コネクターも含め小型化が進んだ電子部品に用いる材料として、下記一般式（Ｉ），（ＩＩ），（ＩＩＩ），（ＩＶ）で表される構成単位を含む液晶性樹脂が開示されている（特許文献１、２参照）。
【化１】
2010037364.tif 000002
（ここで、Ａｒ１は２，６−ナフタレン、Ａｒ２は１，２−フェニレン、１，３−フェニレン及び１，４−フェニレンから選ばれる１種若しくは２種以上、Ａｒ３は１，３−フェニレン、１，４−フェニレン、あるいはパラ位でつながるフェニレン数２以上の化合物の残基の少なくとも１種、Ａｒ４は１，４−フェニレンである。）
【特許文献１】特開２００５−２７６７５８号公報
【特許文献２】特開２００６−３７０６１号公報
【発明の開示】
【発明が解決しようとする課題】
【０００５】
ところで、用いる樹脂組成物の流動性、成形後のコネクターの耐熱性、寸法安定性、低ソリ性、機械的強度、靭性の全てを一定水準以上にすることは極めて困難である。それは、各構成単位や充填剤は上記いずれか一以上の特性を向上させる機能を持ち、いずれかの特性を向上させようとすると他の特性が低下してしまう関係も多く存在するからである。例えば、０．１ｍｍを切るような薄肉の部分へ樹脂を充填させるためには、高い流動性が必要になるが、流動性を高めるために充填剤の量を少なくすると強度不足となり、実装時のリフローにより変形するという問題が生じる。また、板状充填剤として一般的であるタルクは、機械的強度を向上できるが、上記のような流動性、靭性、耐熱性の低下を招きやすい。さらに、一般式（Ｉ）で表される構成単位は、耐熱性の向上に寄与するが同時に結晶性も高めてしまい異方性が増大し低ソリ性を同時に実現することが難しい。特に液晶性樹脂においては、各構成単位の含有割合が少し異なるだけで、現れる物性は大きく異なる。
【０００６】
特許文献１に記載の液晶性樹脂組成物を成形してなる平面状コネクターは、ガラス繊維の平均繊維長を特定範囲にすることにより流動性及び表面実装するためのリフロー加熱時の低ソリ性を向上させたコネクターであるが、得られるコネクターの靭性が低く、成形されたコネクターに金属端子を圧入する際、亀裂が発生する場合があり、コネクター設計上の制約がある。
【０００７】
特許文献２に記載の液晶性樹脂組成物を成形してなるコネクターは、液晶性樹脂の中でも流動性の良好な特定構成単位からなる液晶性樹脂に対して、充填剤を配合し性能が高いとされているが、結果的には特許文献１と同様に靭性が低いという問題がある。そして、日々、電子部品等の小型化、軽量化が進んでおり、そこに使用されるコネクターにもさらなる性能の向上が求められている。このため、成形後の靭性、低ソリ性を大幅に改善しながらも、材料の樹脂組成物の流動性が高く、一定水準以上の耐熱性、寸法安定性、高強度特性を持つコネクターが求められている。
【０００８】
本発明は、上記のような課題を解決するためになされたものであり、その目的は、用いる樹脂組成物の流動性、その樹脂組成物を成形してなるコネクターの耐熱性、流動性、機械的強度を一定の水準以上に保ち、靭性、低ソリ性を大幅に向上したコネクターを提供することにある。
【課題を解決するための手段】
【０００９】
本発明者らは、上記課題を解決するために鋭意研究を重ねた。その結果、充填剤に加えて、液晶性樹脂の上記構成単位（Ｉ），（ＩＩ），（ＩＩＩ），（ＩＶ）を特定の割合で含む（Ａ）液晶性樹脂を用いることにより、上記課題を解決できることを見出し、本発明を完成するに至った。より具体的には、本発明は以下のものを提供する。
【００１０】
（１）  （Ａ）必須の構成成分として下記一般式（Ｉ），（ＩＩ），（ＩＩＩ），（ＩＶ）で表される構成単位を含み、全構成単位に対して（Ｉ）の構成単位が４３モル％から５０モル％、（ＩＩ）の構成単位が２１．５モル％から２７モル％、（ＩＩＩ）の構成単位が２１．５モル％から２７モル％、（ＩＶ）の構成単位が３モル％から７モル％であり、ＩＳＯ−７５−１．２に準拠して測定した荷重たわみ温度が２５０℃以上の液晶性樹脂と、（Ｂ）質量平均長さが、２００μｍ以下である繊維状充填剤と、（Ｃ）板状充填剤と、を含有する溶融粘度が２０Ｐａ・ｓから５０Ｐａ・ｓである樹脂組成物を成形してなるコネクター。
【化２】
2010037364.tif 000003
（ここで、Ａｒ１は２，６−ナフタレン、Ａｒ２は１，２−フェニレン、１，３−フェニレン及び１，４−フェニレンから選ばれる１種若しくは２種以上、Ａｒ３は１，３−フェニレン、１，４−フェニレン、あるいはパラ位でつながるフェニレン数２以上の化合物の残基の少なくとも１種、Ａｒ４は１，４−フェニレンである。）。
【００１１】
（２）  ＩＳＯ１７８に準拠して測定した曲げひずみが、３％以上である（１）に記載のコネクター。
【００１２】
（３）  前記樹脂組成物中における、前記繊維状充填剤の含有量が、１０質量％から２５質量％であり、前記板状充填剤の含有量が１５質量％から３５質量％である（１）又は（２）に記載のコネクター。
【００１３】
（４）  前記繊維状充填剤が、ガラス繊維であり、前記板状充填剤が、マイカ及び／又はタルクである（１）から（３）のいずれかに記載のコネクター。
【発明の効果】
【００１４】
本発明によれば、上記構成単位（Ｉ），（ＩＩ），（ＩＩＩ），（ＩＶ）を特定の割合で含む（Ａ）液晶性樹脂を用いることにより、用いる樹脂組成物の流動性、その樹脂組成物を成形してなるコネクターの耐熱性、寸法安定性、機械的強度を一定の水準以上に保ち、さらに、靭性、低ソリ性を大幅に向上したコネクターを得ることができる。
【発明を実施するための最良の形態】
【００１５】
以下、本発明の一実施形態について詳細に説明するが、本発明は、以下の実施形態に何ら限定されるものではなく、本発明の目的の範囲内において、適宜変更を加えて実施することができる。
【００１６】
本発明は、（Ａ）必須の構成成分として下記一般式（Ｉ），（ＩＩ），（ＩＩＩ），（ＩＶ）で表される構成単位を特定の割合で含む液晶性樹脂と、（Ｂ）繊維状充填剤と、（Ｃ）板状充填剤と、を含む樹脂組成物を成形してなるコネクターである。以下、本発明のコネクターについて、（Ａ）液晶性樹脂、（Ｂ）繊維状充填剤、（Ｃ）板状充填剤の順で説明する。
【００１７】
＜（Ａ）液晶性樹脂＞
本発明に用いる（Ａ）液晶性樹脂は、下記一般式（Ｉ），（ＩＩ），（ＩＩＩ），（ＩＶ）で表される構成単位を含み、全構成単位に対して構成単位（Ｉ）が４３モル％から５０モル％、構成単位（ＩＩ）が２１．５モル％から２７モル％、構成単位（ＩＩＩ）が２１．５モル％から２７モル％、構成単位（ＩＶ）が３モル％から７モル％の割合で含まれる。
【化３】
2010037364.tif 000004
（ここで、Ａｒ１は２，６−ナフタレン、Ａｒ２は１，２−フェニレン、１，３−フェニレン及び１，４−フェニレンから選ばれる１種若しくは２種以上、Ａｒ３は１，３−フェニレン、１，４−フェニレン、あるいはパラ位でつながるフェニレン数２以上の化合物の残基の少なくとも１種、Ａｒ４は１，４−フェニレンである。）
【００１８】
先ず、本発明に用いる（Ａ）液晶性樹脂を形成するために必要な原料化合物について順を追って詳しく説明する。上記構成単位（Ｉ）から（ＩＶ）を具現化するには通常のエステル形成能を有する種々の化合物が使用される。
【００１９】
構成単位（Ｉ）は、６−ヒドロキシ−２−ナフトエ酸から導入される。構成単位（ＩＩ）は、ジカルボン酸単位であり、Ａｒ２としては１，２−フェニレン、１，３−フェニレン、１，４−フェニレンから選択されるが、好ましくは耐熱性の点でテレフタル酸から導入されるものである。構成単位（ＩＩＩ）は、ジオール単位であり、原料化合物としては、ハイドロキノン、ジヒドロキシビフェニル等が用いられるが、ジヒドロキシビフェニル、特に４，４’−ジヒドロキシビフェニルが耐熱性の点で好ましい。また、構成単位（ＩＶ）は、４−ヒドロキシ安息香酸から導入される。
【００２０】
本発明では、特に全構成単位に対して、構成単位（ＩＶ）の割合を、３モル％から７モル％にすることにより、コネクターに高い靭性を付与することができる。構成単位（ＩＶ）の含有割合が３モル％以上であれば、コネクターに靭性を付与できるため好ましく、７モル％以下であれば、構成単位（ＩＶ）の含有割合を増加させることによる、他の物性値の低下を防ぐことができる。
【００２１】
上記構成単位（ＩＶ）が上記の割合で含まれ、構成単位（Ｉ）、構成単位（ＩＩ）、構成単位（ＩＩＩ）がそれぞれ、４３モル％から５０モル％、２１．５モル％から２７モル％、２１．５モル％から２７モル％の範囲で含まれることにより、（Ａ）液晶性樹脂の高い流動性、得られる成形体の高い耐熱性、寸法安定性、機械的強度を維持しつつ、得られる成形体に靭性を付与することができる。
【００２２】
構成単位（Ｉ）は、（Ａ）液晶性樹脂の結晶性を向上させる成分でもある。したがって、構成単位（Ｉ）の含有割合が５０モル％以上に増加すると（Ａ）液晶性樹脂は固化しやすくなる。このような固化しやすい（Ａ）液晶性樹脂は、流動性が悪くなり、硬く脆い材料になる傾向にある。そこで、コネクターの靭性を向上させる構成単位（ＩＶ）の含有割合を増やし、構成単位（Ｉ）の含有割合を減らすことで、より高い靭性向上の効果を得ることができる。
【００２３】
また、構成単位（Ｉ）を減らすことで、固化速度が遅くなる。固化速度が遅くなることで、内部に歪が残ることを防ぐことができる。この歪を抑えることで、ソリを抑えることができ、低ソリ性を向上することができる。
【００２４】
上記の通り構成単位（Ｉ）の成分を減らすことで、異方性を緩和することができる。しかし、構成単位（Ｉ）の含有割合が４３モル％未満になると、他の構成単位が本発明の範囲内にあっても、流動性が低下してしまう場合がある。
【００２５】
構成単位（ＩＩ）の含有割合と構成単位（ＩＩＩ）の含有割合とは、実質的に等量であることが好ましい。等量でなければ重合性が低下してしまうからである。「実質的に等量」とは、構成単位（ＩＩ）と構成単位（ＩＩＩ）との比率である（ＩＩ）／（ＩＩＩ）が、０．９から１．０の範囲にあることをいう。
【００２６】
本発明において、各構成単位の好ましい含有割合は、構成単位（Ｉ）が４３モル％から４７モル％であり、構成単位（ＩＩ）が２１．５モル％から２７モル％であり、構成単位（ＩＩＩ）が、２１．５モル％から２７モル％であり、構成単位（ＩＶ）が４モル％から６モル％である。（Ａ）液晶性樹脂中の各構成単位の含有割合を、上記範囲にすることで、本発明の効果をさらに高めることができる。
【００２７】
コネクターの成形を無理なく行うために用いられる（Ａ）液晶性樹脂の溶融粘度については、融点より１０℃から４０℃高い温度で、剪断速度１０００ｓｅｃ−１における溶融粘度が２０Ｐａ・ｓ以上で５０Ｐａ・ｓ以下であることが好ましい。さらに好ましくは２５Ｐａ・ｓ以上で４０Ｐａ・ｓ以下である。これらの溶融粘度は液晶性を具備することで概ね実現される。また、本発明のコネクターは、リフロー加熱に耐えられる耐熱性が必要であり、そのために（Ａ）成分である液晶性樹脂の耐熱性は、１０ｍｍ×４ｍｍ×８０ｍｍに成形した試験片をＩＳＯ７５−１，２に準拠して測定した荷重たわみ温度が２５０℃以上、好ましくは２６２℃以上である必要がある。
【００２８】
本発明の液晶性樹脂は、直接重合法やエステル交換法を用いて重合され、重合に際しては、溶融重合法、溶液重合法、スラリー重合法、固相重合法等が用いられる。
【００２９】
本発明では、重合に際し、重合モノマーに対するアシル化剤や、酸塩化物誘導体として末端を活性化したモノマーを使用できる。アシル化剤としては、無水酢酸等の酸無水物等が挙げられる。
【００３０】
これらの重合に際しては種々の触媒の使用が可能であり、代表的なものはジアルキル錫酸化物、ジアリール錫酸化物、二酸化チタン、アルコキシチタンけい酸塩類、チタンアルコラート類、カルボン酸のアルカリ及びアルカリ土類金属塩類、ＢＦ３の如きルイス酸塩等が挙げられる。触媒の使用量は一般にはモノマーの全重量に基づいて約０．００１質量％から１質量％、特に約０．００３質量％から０．２質量％が好ましい。
【００３１】
また、溶液重合又はスラリー重合を行う場合、溶媒としては流動パラフィン、高耐熱性合成油、不活性鉱物油等が用いられる。
【００３２】
反応条件としては、反応温度２００℃から３８０℃、最終到達圧力０．１Ｔｏｒｒから７６０Ｔｏｒｒ（即ち、１３Ｐａから１０１，０８０Ｐａ）である。特に溶融反応では、反応温度２６０℃から３８０℃、好ましくは３００℃から３６０℃、最終到達圧力１Ｔｏｒｒから１００Ｔｏｒｒ（即ち、１３３Ｐａから１３，３００Ｐａ）、好ましくは１Ｔｏｒｒから５０Ｔｏｒｒ（即ち、１３３Ｐａから６，６７０Ｐａ）である。
【００３３】
反応は、全原料モノマー、アシル化剤及び触媒を同一反応容器に仕込んで反応を開始させる（一段方式）こともできるし、原料モノマー（Ｉ）、（ＩＩＩ）及び（ＩＶ）のヒドロキシル基をアシル化剤によりアシル化させた後、（ＩＩ）のカルボキシル基と反応させる（二段方式）こともできる。
【００３４】
溶融重合は、反応系内が所定温度に達した後、減圧を開始して所定の減圧度にして行う。撹搾機のトルクが所定値に達した後、不活性ガスを導入し、減圧状態から常圧を経て、所定の加圧状態にして反応系から液晶性樹脂を排出する。
【００３５】
上記重合方法により製造された液晶性樹脂は、さらに常圧又は減圧、不活性ガス中で加熱する固相重合により分子量の増加を図ることができる。固相重合反応の好ましい条件は、反応温度２３０℃から３５０℃、好ましくは２６０℃から３３０℃、最終到遠圧力１０Ｔｏｒｒから７６０Ｔｏｒｒ（即ち、１，３３０Ｐａから１０１，０８０Ｐａ）である。
【００３６】
＜（Ｂ）繊維状充填剤＞
（Ｂ）繊維状充填剤を（Ａ）液晶性樹脂に配合することにより、コネクターの機械的強度を向上させ、コネクターのソリ変形を抑えることができる。
【００３７】
（Ｂ）繊維状充填剤としてはガラス繊維、アスベスト繊維、シリカ繊維、シリカ・アルミナ繊維、アルミナ繊維、ジルコニア繊維、窒化硼素繊維、窒化珪素繊維、硼素繊維、チタン酸カリ繊維、ウォラストナイトの如き珪酸塩の繊維、硫酸マグネシウム繊維、ホウ酸アルミニウム繊維、さらにステンレス、アルミニウム、チタン、銅、真鍮等の金属の繊維状物等の無機質繊維状物質が挙げられる。特に代表的な（Ｂ）繊維状充填剤はガラス繊維である。なお、ポリアミド、フッ素樹脂、ポリエステル樹脂、アクリル樹脂等の高融点有機質繊維状物質も使用することができる。
【００３８】
これらの（Ｂ）繊維状充填剤は一種又は二種以上併用することが出来る。また、これらの（Ｂ）繊維状充填剤の使用にあたっては必要ならば収束剤又は表面処理剤を使用することができる。
【００３９】
本発明において、（Ｂ）繊維状充填剤の質量平均長さは２００μｍ以下であることが好ましい。質量平均長さが２００μｍを超えると靭性向上の効果が得られにくくなる。また、配合量を少なくしても流動性が悪化し、優れた平面度のコネクターとはならない。靭性の向上、樹脂組成物の流動性、機械的物性のバランスを考慮すると、質量平均長さが２００μｍ以下のガラスファイバーが特に好ましい。なお、本発明でいう（Ｂ）繊維状充填剤の質量平均長さとは、成形品中の値であり、後述する手法により測定できる。また、（Ｂ）繊維状充填剤の繊維径は特に制限されないが、一般的に１μｍから１３μｍ程度のものが使用される。
【００４０】
本発明に用いる樹脂組成物の流動性の程度は特に限定されないが、高い流動性を持つことが好ましい。具体的には後述する方法で測定した射出速度１．５ｍ／ｍｉｎにおける平均流動長が１５ｍｍ以上であることが好ましい。
【００４１】
これらの（Ｂ）繊維状充填剤の配合量が多いほど材料も強度・剛性が高くなり、高い寸法安定性を得ることができるが、配合量が多すぎると、比重の増加、押出性及び成形性、特に流動性を悪化させるため、所望とする狭ピッチコネクターが得られない。また、添加量が少なすぎても、本発明の目的とする優れた寸法安定性が得られない。そのため、樹脂組成物中における（Ｂ）繊維状充填剤の配合量は、１０質量％から２５質量％であることが好ましく、より好ましくは１５質量％から２０質量％である。
【００４２】
＜（Ｃ）板状充填剤＞
（Ｃ）板状充填材とは、２方向への広がりを持ち、残りの１方向へは広がりを持たない円盤状、方形板状、短冊状、不定形板状であるようなものを指す。（Ｃ）板状充填剤は、コネクターの機械的強度を向上させ、さらに、樹脂組成物の異方性を緩和し、低ソリ性を改善する。
【００４３】
（Ｃ）板状充填剤の平均粒子径は、１μｍから５０μｍであり、最大粒子径と粒子厚みの比（アスペクト比）が５以上の高アスペクト比のフィラーが好ましい。粒子径が小さく、アスペクト比の小さな板状充填剤では、機械的強度の改善、樹脂組成物の異方性緩和の効果が充分ではない。また、平均粒子径が、５０μｍを超えるとコネクターを成形するのに充分な流動性を確保することが難しくなる。
【００４４】
このような（Ｃ）板状充填材としては、具体的には、タルク、マイカ、カオリン、クレー、グラファイト、バーミキュライト、珪酸カルシウム、珪酸アルミニウム、長石粉、酸性白土、ロウ石クレー、セリサイト、シリマナイト、ベントナイト、ガラスフレーク、スレート粉、シラン等の珪酸塩、炭酸カルシウム、胡粉、炭酸バリウム、炭酸マグネシウム、ドロマイト等の炭酸塩、バライト粉、沈降性硫酸カルシウム、焼石膏、硫酸バリウム等の硫酸塩、水和アルミナ等の水酸化物、アルミナ、酸化アンチモン、マグネシア、酸化チタン、亜鉛華、シリカ、珪砂、石英、ホワイトカーボン、珪藻土等の酸化物、二硫化モリブデン等の硫化物、板状のウォラストナイト、金属粉粒体等の材質からなるものである。その中でも性能の面から、タルク、マイカ、カオリン、グラファイト、ガラスフレーク及び金属酸化物塩から選ばれる１種又は２種以上が好ましく、タルク又はマイカが最も好ましい。靭性の面でタルクが特に好ましい。
【００４５】
＜コネクター＞
本発明は、必須の構成成分として上記一般式（Ｉ），（ＩＩ），（ＩＩＩ），（ＩＶ）で表される構成単位を含む上記（Ａ）液晶性樹脂と、上記（Ｂ）繊維状充填剤と、上記（Ｃ）板状充填剤と、を含む樹脂組成物を成形してなるコネクターである。本発明のコネクターは、従来のコネクターと同等以上の機械的強度等の物性を持ちながら、コネクターの靭性を向上し、さらに、低ソリ性も向上する。
【００４６】
コネクターの靭性を評価する指標として、ＩＳＯ１７８に準拠して測定して求める「曲げひずみ」がある。本発明のコネクターの曲げひずみは特に限定されないが、３％以上であることが好ましい。曲げひずみが３％以上あれば、成形されたコネクターに金属端子を圧入する際、クラック等の発生を充分に防ぐことができる。曲げひずみの値は、より好ましくは３．３％以上である。なお、（Ｂ）繊維状充填剤、（Ｃ）板状充填剤の種類や大きさ等により、曲げひずみの改善の程度は異なるが、（Ａ）液晶性樹脂の各構成単位の含有割合を本発明の範囲外から本発明の範囲内にすることで、靭性は向上する。
【００４７】
上記のような好ましい靭性を実現するためには、（Ａ）液晶性樹脂中の各構成単位の含有割合、（Ｂ）繊維状充填剤の種類、質量平均長さ、（Ｃ）板状充填剤の種類、平均粒子径を上記好ましい範囲に設定する必要がある。
【００４８】
その他の曲げ特性として、ＩＳＯ１７８に準拠して測定して求める曲げ強度、曲げ弾性率がある。これらの値は特に限定されないが、曲げひずみが上記好ましい範囲にあり、曲げ強度が、１５０ＭＰａ以上であり、曲げ弾性率が、８ＧＰａ以上であれば、コネクターの曲げ特性は特に好ましいものとなる。
【００４９】
異方性を評価する方法として、樹脂の流動方向と直角方向の成形時の収縮率の差を評価する方法がある。後述する方法で測定した８０□１ｔ平板の上記収縮率の差が、０．５以下であることが好ましい。異方性が上記範囲にあれば、ソリを充分に抑えることができるからである。なお、異方性の改善も、靭性の向上と同様に、（Ａ）液晶性樹脂の各構成単位の含有割合を本発明の範囲外から本発明の範囲内にすることで、異方性は向上する傾向にある。異方性が改善される結果、ソリも抑えられる傾向にある。
【００５０】
好ましく適用可能なコネクターとしては、例えば、平面状コネクター（ＣＰＵソケット、ＬＧＡソケット）、ＦＰＣコネクター、長尺コネクター、ボードトゥボード（Ｂ  ｔｏ  Ｂ）コネクター、メモリーカード用コネクター、メモリーモジュール用コネクター等が挙げられる。
【００５１】
平面状コネクターは、ＣＰＵソケット等の外枠内部に格子構造を有する平面状コネクターである。電子部品の小型化が進んでおり、それに合わせて平面状コネクターも薄肉化、狭ピッチ化が進んでいる。格子部が非常に薄肉の平面状コネクターにおいては、格子部へ樹脂を充填しようとすると、流動性が十分でないために充填圧が高くなり、結果として得られる平面状コネクターのそり変形量が多くなる等という問題がある。本発明のコネクターであれば、低ソリ性が向上し、その他曲げ特性等も改善され、用いる樹脂組成物の流動性も高いため、端子を保持する樹脂部分の最小肉厚が０．３ｍｍ以下、格子部のピッチ間隔が１．５ｍｍ以下の平面状コネクターであってもソリが生じにくく、靭性の高いコネクターを得ることができる。また、本発明の樹脂組成物は流動性も高いため、薄肉、狭ピッチの平面状コネクターであっても、容易に成形することができる。
【００５２】
ＦＰＣ基板と接続するＦＰＣコネクターは、通常一定ピッチで配列されており、近年の機器の小型化の要求に伴い、この接続部の配列ピッチはさらなる狭ピッチ化が要求されている。しかし、狭ピッチを持つコネクターを成形するためには、樹脂組成物の流動性が必要になり、また、コネクターとして実際に使用するためにコネクターには、ソリが少なく、一定水準以上の靭性、機械的強度を持つことが求められる。本発明のコネクターは用いる樹脂組成物の性質により、靭性等の曲げ特性が充分高く、低ソリであり、さらに樹脂組成物の流動性も高いことから、狭ピッチ化の進んだＦＰＣコネクターにも適用できる。ここで、「狭ピッチ」とは、接続部の間のピッチが１ｍｍ以下である。本発明のコネクターは、ピッチ間隔１ｍｍ以下、端子間肉厚０．２ｍｍ以下の小型のコネクターであっても好ましく適用することができる。
【００５３】
長尺コネクターとは、長さ方向に沿って接続部を多く設けてあるコネクターである。このようなコネクターにおいても狭ピッチ化、薄肉化が進んでいる。本発明のコネクターは、端子間ピッチ１．５ｍｍ以下、端子間肉厚０．３ｍｍ以下であっても充分に適用することができる。
【００５４】
ボードトゥボード（ＢｔｏＢ）コネクターとは、印刷配線基板同士を接合するのに使用されるコネクターである。印刷配線基板を用いる電子機器の小型化に伴って、コネクターの実装面積の狭小化が要求され、また両印刷配線基板の間の距離を小さくするために低背化が要求されている。本発明のコネクターは、最小肉厚０．３ｍｍ以下、コネクターの端子のピッチが１．５ｍｍ以下のコネクターであっても好ましく適用することができる。
【００５５】
コネクターを得る方法は、特に限定されず従来公知の方法を用いることができるが、射出成形法が好ましい。
【００５６】
なお、樹脂組成物に対し、核剤、カーボンブラック、無機焼成顔料等の顔料、酸化防止剤、安定剤、可塑剤、滑剤、離型剤及び難燃剤等の添加剤を添加して、所望の特性を付与した組成物も本発明に用いる樹脂組成物に含まれる。
【実施例】
【００５７】
以下に、実施例を挙げて本発明をさらに詳細に説明するが、本発明はこれらの実施例により限定されるものではない。
【００５８】
＜材料＞
［液晶性樹脂１］
先ず、撹拌機、還流カラム、モノマー投入口、窒素導入口、減圧／流出ラインを備えた重合容器に、以下の原料モノマー、金属触媒、アシル化剤を投入した。
（Ｉ）６−ヒドロキシ−２−ナフトエ酸１５７ｇ（４５モル％）（ＨＮＡ）
（ＩＩ）テレフタル酸７７ｇ（２５モル％）（ＴＡ）
（ＩＩＩ）４，４’−ジヒドロキシビフェニル８６ｇ（２５モル％）（ＢＰ）
（ＩＶ）４−ヒドロキシ安息香酸１３ｇ（５モル％）（ＨＢＡ）
酢酸カリウム触媒（触媒量）
無水酢酸（ＨＮＡ、ＢＰ、ＨＢＡの総モル量に対して１．１倍モル）
【００５９】
次いで、窒素気流下、１４０℃で１時間撹拌後、撹拌を続けながら３６０℃まで５．５時間かけて昇温した。次に、３０分かけて５Ｔｏｒｒ（即ち６６７Ｐａ）まで減圧にし、酢酸等の低沸分を留出させながら溶融重合を行った。撹拌トルクが所定の値に達した後、窒素を導入して加圧状態とし、重合容器の下部からポリマーを排出し、ストランドをペレタイズしてペレット化した。得られたペレットを窒素気流下、３００℃で８時間熱処理したものを液晶性樹脂１とした。液晶性樹脂１の融点は３３５℃、荷重たわみ温度は２５７℃であった。
【００６０】
［液晶性樹脂２］
（Ｉ）６−ヒドロキシ−２−ナフトエ酸の使用量を１６６ｇ（４８モル％）、（ＩＶ）４−ヒドロキシ安息香酸の使用量を５ｇ（２モル％）とした以外は、液晶性樹脂１と同様の方法で液晶性樹脂２を調製した。液晶性樹脂２の融点は３５２℃、荷重たわみ温度は３００℃であった。
【００６１】
［液晶性樹脂３］
液晶性樹脂３として、ポリプラスチックス社製ベクトラＥ９５０ｉを使用した。液晶性樹脂３の融点は３３５℃、荷重たわみ温度は２３５℃であった。
【００６２】
［板状充填剤］
マイカ（株式会社山口雲母工業所製ＡＢ−２５Ｓ、平均粒径２５μｍ）
タルク（松村産業株式会社製クラウンタルクＰＰ、平均粒径１０μｍ）
【００６３】
［繊維状充填剤］
ミルドファイバー（日東紡社製ＰＦ７０Ｅ００１、繊維径１０μｍ、質量平均長さ７０μｍ）
ガラス繊維（日本電気硝子社製、「ＥＣＳ０３Ｔ−７８６Ｈ」、繊維径１０μｍ、長さ３ｍｍ）
【００６４】
＜樹脂組成物中のガラス繊維の質量平均長さ＞
樹脂組成物ペレット５ｇを６００℃で２時間加熱し、灰化した。灰化残渣を５％ポリエチレングリコール水溶液に十分分散させた後、スポイトでシャーレに移し、顕微鏡でガラス繊維を観察した。同時に画像解析装置（ニレコ社製  ＬＵＺＥＸ  ＦＳ）を用いてガラス繊維の質量平均長さを測定した。測定結果は、比較例４で５００μｍ、比較例５で３００μｍであった。なお、画像解析の際には、重なり合った繊維を別々の繊維に分離し、それぞれの長さを求めるようなサブルーチンを適用した。なお、５０μｍ以下のガラス繊維は除外して測定している。
【００６５】
＜曲げ特性の評価＞
表１に示す材料を表１に示す割合で用いて、下記の条件で射出成形を行い１０ｍｍ×４ｍｍ×８０ｍｍ射出成形片を得た。ＩＳＯ１７８に準拠してこれらの射出成形片の曲げひずみ、曲げ強度、曲げ弾性率を測定した。測定結果を表１に示した。
［成形条件］
成形機  住友ＳＥ１００ＤＵ
シリンダー温度  ３６０℃−３６０℃−３６０℃−３５０℃−３４０℃（液晶性樹脂１）
３７０℃−３７０℃−３７０℃−３６０℃−３５０℃（液晶性樹脂２）
３５０℃−３５０℃−３５０℃−３４０℃−３３０℃（液晶性樹脂３）
金型温度  ９０℃
射出速度  ２ｍ／ｍｉｎ
保圧力  ７０ＭＰａ
保圧時間  ８ｓｅｃ
冷却時間  １０ｓｅｃ
スクリュー回転数  １２０ｒ．ｐ．ｍ
スクリュー背圧  １ＭＰａ
【００６６】
＜荷重たわみ温度の評価＞
液晶性樹脂１から３及び表１に示す材料を表１に示す割合で用いて、上記曲げ特性評価用射出成形片と同様の条件で射出成形を行い１０ｍｍ×４ｍｍ×８０ｍｍ射出成形片を得た。ＩＳＯ７５−１，２に準拠して、これらの射出成形試験片の荷重たわみ温度を測定した。測定結果を表１に示す。
【００６７】
＜異方性の評価＞
表１に示す材料を表１に示す割合で用いて、上記曲げ特性評価用射出成形片と同様の条件で射出成形を行い８０ｍｍ□×１ｍｍｔ平板（サイドゲート、ゲートサイズ２ｍｍＷ×１ｍｍｔ）を得た。成形伸縮率を流動方向、直角方向に分けて測定した。測定箇所を図１に示す。測定にはミツトヨ社製三次元測定器を用いた。そして直角方向の収縮率と流動方向の収縮率との差から、異方性を求めた。これらの測定結果を表１に示した。
【００６８】
＜耐熱性（ブリスター）の評価＞
後述する０．６ｍｍピッチコネクターである射出成形品を、ＩＲリフローした後の成形品表面のふくれ（ブリスター）を観察し、ブリスター発生の有無を評価した。評価結果を表１に示した。ブリスターが発生していないものを○、ブリスターが発生しているものを×と評価した。
【００６９】
ＩＲリフロー条件は、以下の通りである。測定機；日本パルス技術研究所製「大型卓上リフローハンダ付け装置ＲＦ−３００（遠赤外線ヒーター使用）、試料送り速度；１４０ｍｍ／ｓｅｃ、リフロー炉通過時間；５ｍｉｎ、温度条件は、ピーク温度；２８０℃、プレヒートゾーン；１９０℃、リフローゾーン；２３５℃
【００７０】
＜流動性の評価＞
成形機として、ＦＡＮＵＣ  １００ｔ  −１００ｉＡを用い、図２に示す金型を用いて、射出速度を５．０ｍ／ｍｉｎ、保圧時間１ｓｅｃに設定する以外は上記曲げ特性評価用射出成形片を得るのと同様の条件で射出成形を行い、キャビティバラツキを評価した。
評価幕準
○  ４つのキャビティ全てに充填
×  充填しないキャビティあり
【００７１】
＜ＦＰＣコネクター＞
以下の成形条件で成形を行って得られたＦＰＣコネクターを図３（（ａ）正面図、（ｂ）上面図、（ｃ）下面図、（ｄ）端面図、（ｅ）Ａ−Ａ断面図、（ｆ）Ｂ部の詳細）に示す。なお成形品（ＦＰＣコネクター）の形状は、ピッチ；０．５ｍｍ、極数；３０極×２列（計６０極）、取り数；４ケ取り（等長ランナー）、ゲート；１点サブマリンゲート、ゲート径；φ０．４ｍｍ、ゲート入角；３０°である。
［成形条件］
成形機  ＦＡＮＵＣ  Ｓ−２０００ｉ  ３０Ａ
シリンダー温度  ３６０℃−３６０℃−３６０℃−３５０℃−３４０℃（液晶性樹脂１）
３７０℃−３７０℃−３７０℃−３６０℃−３５０℃（液晶性樹脂２）
３５０℃−３５０℃−３５０℃−３４０℃−３３０℃（液晶性樹脂３）
金型温度  ８０℃
射出速度  ２００ｍｍ／ｓｅｃ
保圧力  ５０ＭＰａ
保圧時間  １ｓｅｃ
冷却時間  ５ｓｅｃ
スクリュー回転数  １２０ｒ．ｐ．ｍ
スクリュー背圧  ４ＭＰａ
【００７２】
［低ソリ性の評価］
ＩＲリフロー前後の平面度を測定することで、上記ＦＰＣコネクターの低ソリ性の評価を行った。評価結果を表２に示した。
【００７３】
ＩＲリフロー条件は、以下の通りである。測定機；日本パルス技術研究所製  大型卓上リフローハンダ付け装置ＲＦ−３００（遠赤外線ヒーター使用）、試料送り速度；１４０ｍｍ／ｓｅｃ、リフロー炉通過時間；５ｍｉｎ、温度条件は、ピーク温度；２５０℃，  プレヒートゾーン；１５０℃，  リフローゾーン；１９０℃
【００７４】
平面度の測定にはミツトヨ社製  クイックビジョン４０４ＰＲＯ  ＣＮＣ画像測定機を用いた。図３（ｂ）の斜線部で示す範囲全面を以下の測定条件で走査測定し、最大高さと最小高さの差を平面度とした。
【００７５】
平面度の測定条件は、シーク速度：１０ｍｍ／ｓｅｃ、測定ピッチ：Ｘ方向  ０．４ｍｍ、Ｙ方向  ０．２ｍｍ、マージン距離：Ｘ方向  ０．８ｍｍ、Ｙ方向  ０．６ｍｍ
【００７６】
＜ＣＰＵコネクター＞
ＦＰＣコネクターと同様の条件でＣＰＵコネクターを成形した。成形後のＣＰＵコネクターを図４に示した。成形品（ＣＰＵコネクター）のサイズは、３９．８２ｍｍ×３９．８２ｍｍ×１ｍｍｔ、格子部ピッチは、１．２ｍｍピッチ、格子部肉厚は、０．１８ｍｍ（孔部□１．０２ｍｍ）、ピン孔数は、２５×３０計７５０ピン、ゲートは、０．３ｍｍｔフィルムゲートであった。
【００７７】
［低ソリ性の評価］
ＦＰＣコネクターと同様のＩＲリフロー条件で処理し、ＩＲリフロー前後の平面度を測定し、ＣＰＵコネクターの低ソリ性の評価を行った。平面度の測定は、成形されたＣＰＵコネクターを水平な机の上に静置し、コネクターの高さをミツトヨ製クイックビジョン４０４ＰＲＯＣＮＣ画像測定機により測定し、最大高さと最小高さの差を平面度とした。平面度の測定箇所は図５に示した。評価結果を表２に示した。
【００７８】
＜０．６ｍｍピッチコネクター＞
ＦＰＣコネクターと同様の条件で０．６ｍｍピッチコネクターを成形した。成形したコネクターを図６に示す。（ａ）は上面図、（ｂ）は側面図、（ｃ）はＡ−Ａ断面図である。成形品（０．６ｍｍピッチコネクター）サイズは、基本肉厚は、０．６ｍｍ、全長は、５７．２ｍｍ、端子間ピッチは、０．３ｍｍ、端子ピッチは、０．３ｍｍ、極数は９０ピン×２列（計１８０ピン）であった。評価結果を表２に示した。
【００７９】
［低ソリ性の評価］
ＦＰＣコネクターと同様のＩＲリフロー条件で処理し、ＩＲリフロー前後の平面度を測定し、０．６ｍｍピッチコネクターの低ソリ性の評価を行った。図７のように成形されたコネクターにて、コネクター固定面両端の点を結んだ直線と中央部分の点の距離を測定し、１０個のコネクターの平均を求めた。評価結果を表２に示した。
【００８０】
【表１】
2010037364.tif 000005
【００８１】
【表２】
2010037364.tif 000006
【００８２】
表１の、実施例１と比較例１、実施例２と比較例２、実施例３と比較例３の結果から分かるように、構成単位（ＩＶ）の割合を２モル％増加させ、構成単位（Ｉ）の割合を２モル％減らすことで、曲げひずみが向上することが確認された。また、異方性が低下し、コネクターにした際にソリが少ないことも確認された。さらに、樹脂組成物としての流動性も向上することが確認された。
【００８３】
特に、実施例１と実施例２とは、比較例４から６の市販品の液晶性樹脂を使用したものと比較しても、靭性、異方性、流動性、低ソリ性が改善することが確認された。
【図面の簡単な説明】
【００８４】
【図１】８０ｍｍ□×１ｍｍｔ平板の収縮率の測定箇所を示す図である。
【図２】キャビティばらつきの評価に用いた金型の図である。
【図３】本発明のＦＰＣコネクターを示す図である。
【図４】本発明のＣＰＵコネクターを示す図である。
【図５】本発明のＣＰＵコネクターのソリ評価の際の平面度の測定箇所を示す図である。
【図６】本発明の０．６ｍｍピッチコネクターを示す図である。
【図７】本発明の０．６ｍｍピッチコネクターのソリ評価の際の平面度の測定箇所を示す図である。
【図１】
2010037364.tif 000008
【図２】
2010037364.tif 000009
【図３】
2010037364.tif 000010
【図４】
2010037364.tif 000011
【図５】
2010037364.tif 000012
【図６】
2010037364.tif 000013
【図７】
2010037364.tif 000014